(57)【要約】【課題】  外装材等の建材として有用な、表面に艶消し塗装が施された無機質基材を、その表面を対向させて梱包し搬送する場合において、積載による圧縮や、すべり、ずれに起因する塗装表面のてかりの発生を抑える。【解決手段】  無機質基材（３）の対向表面（３Ａ）間に介設される合紙（１）（２）として、無機質基材表面への接触面にＲａが０．３〜１．１の範囲の凹凸が設けられているものを用いる。【選択図】図１
2005041546.tif 000002
【特許請求の範囲】
【請求項１】
表面に艶消し塗装が施された無機質基材をその表面を対向させて梱包する際に、無機質基材の対向表面間に介設される合紙であって、無機質基材表面への接触面にはＲａが０．３〜１．１の範囲の凹凸が設けられていることを特徴とする梱包用合紙。
【請求項２】
２枚重ねされた合紙であって、合紙と無機質基材との滑り抵抗よりも合紙相互間の滑り抵抗が小さいことを特徴とする請求項１の梱包用合紙。
【請求項３】
２枚重ねされた合紙が袋状もしくは半袋状とされていることを特徴とする請求項２の梱包用合紙。
【発明の詳細な説明】
【技術分野】
【０００１】
この出願の発明は、梱包用合紙に関するものである。さらに詳しくは、窯業系の建材として有用な、表面艶消し塗装が施された無機質基材の梱包に際し、艶消し塗装の風合いを損うことなく、てかりの発生を抑えて搬送することを可能とする、新しい梱包用合紙に関するものである。
【背景技術】
【０００２】
従来より、塗装品を梱包して搬送する場合、一般的に、塗装表面に接触させるように、さらには塗装表面を相互に対向させ、その両者の間に挾むようして、樹脂シート等の合紙を配置し、塗装表面を損傷しないようにしている。
【０００３】
また、このような合紙については、被梱包品への貼り付きを防止するために、合紙表面に凹凸を施したものも知られている（特許文献１）。
【特許文献１】特開２００３−５４６２０号公報
【発明の開示】
【発明が解決しようとする課題】
【０００４】
前記のとおりの梱包時の樹脂シート等の合紙の使用は塗装表面の損傷防止において一般的には有効なものであるが、一方で、光沢のある塗装表面の場合にはほとんど問題にならなかったが、表面に艶消し塗装を施した無機質基材を梱包する際に、艶消し塗装表面を相互に対向させ、両者の間に合紙を挾み込む場合には、面々合わせの積載での圧縮や、搬送時のすべり、ずれにより、「てかり」が発生することがある。
【０００５】
このような「てかり」は、外装材等としての実際の施工現場では、太陽光の照射角度により点状に目立ってしまい、外観性を損うことになる。このようなてかりの問題に対しては、艶消し剤による現場補修や、場合によっては全面張替えという処置が必要になる。しかし、前者の場合は完全な補修ではなく、また、全面張替えは処置費用が膨大になってしまう。
【０００６】
そこで、このような圧縮、すべり、ずれに起因するてかりの発生を抑えて、艶消し塗装の風合いを損うことなく梱包、搬送することのできる、改善された新しい技術手段を提供することを課題としている。
【課題を解決するための手段】
【０００７】
この出願の発明は、上記の課題を解決するものとして、第１には、表面に艶消し塗装が施された無機質基材をその表面を対向させて梱包する際に、無機質基材の対向表面間に介設される合紙であって、無機質基材表面への接触面にはＲａが０．３〜１．１の範囲の凹凸が設けられていることを特徴とする梱包用合紙を提供する。
【０００８】
そして第２には、２枚重された合紙であって、合紙と無機質基材との滑り抵抗よりも合紙相互間の滑り抵抗が小さいことを特徴とする前記の梱包用合紙を提供し、第３には、２枚重ねされた合紙は、袋状もしくは半袋状とされていることを特徴とする梱包用合紙を提供する。
【発明の効果】
【０００９】
この出願の前記第１の発明によれば、表面に艶消し塗装が施された無機質基材の表面を対向させて梱包し搬送する場合、積載による圧縮や、すべり、ずれに起因する塗装表面のてかりの発生を効果的に抑えることが可能になる。また、前記第２の発明によれば、２枚重ねの合紙によって、合紙が破れにくくなるとともに、圧縮によるてかりとともに、すべり、ずれに起因するてかりの発生を抑え、さらに第３の発明によれば、このような効果に加えて、合紙の取扱いや無機質基材の塗装表面間への介設も容易となる。
【発明を実施するための最良の形態】
【００１０】
この出願の発明は上記のとおりの特徴をもつものであるが、以下にその実施の形態について説明する。
【００１１】
この出願の発明の合紙が介設される無機質基材については、窯業系建材等として用いられる艶消し塗装表面を有する各種のものであってよく、たとえば、セメント系スラリーから抄造法により作製される基材や、セメント系混練物の押出成形、あるいは注型、圧縮成形等により作製された基材の表面に対して艶消し塗装が施されたものが例示される。
【００１２】
そして、梱包時に、このような艶消し塗装表面を有する無機質基材の塗装表面相互の間に介設されるこの出願の発明の合紙は、その素材としては、プラスチックフィルム、プラスチックシート、合成紙、加工紙等の樹脂を主成分として構成された各種のものであってよく、熱可塑性樹脂、あるいは光や生物分解性の樹脂によるものが例示される。たとえば好適なものとしては、低密度ポリエチレン、高密度ポリエチレン、ポリプロピレン、ポリ塩化ビニル（軟質）、ポリ塩化ビニリデン等のフィルムやシートである。
【００１３】
これらの素材からなる合紙は、その物理的性能として、厚み：１５〜１００μｍ、引張り強度：ＭＤ２５ＭＰａ以上、伸び：ＭＤ３００％以上であることが好ましい。このような物理的性能は、入手し易すさや、コストとともに、梱包、搬送時の破れを抑えるためにも望ましいものである。
【００１４】
この出願の発明の合紙は、以上のような望ましい物理的性能に加え、無機質基材の艶消し塗装表面への接触面には、Ｒａが０．３〜１．１の範囲の凹凸を有しているものとする。Ｒａが１．１より大きい場合には、合紙の凹凸が塗装表面に写りやすく、外観性を損う要因となる。一方、Ｒａが０．３未満の場合には、てかりの発生を抑えることが難しくなる。
【００１５】
この出願の発明におけるＲａが０．３〜１．１の要件は、梱包にともなう積載荷重による圧縮をはじめ、すべりやずれに起因するてかりの発生の防止のためには欠かせないものである。
【００１６】
上記のようなＲａが０．３〜１．１の範囲の表面凹凸については、合紙の作製や加工として形成可能である。たとえば表面粗面化処理としての溶剤処理や、減圧あるいは大気圧下でのプラズマ処理、機械的な摩滅処理、エンボス加工等の様々な手段によって可能とされる。
【００１７】
艶消し塗装表面の間に介設されるこの出願の発明の合紙は、梱包搬送時の破れの防止の点においては、２枚重ねとすることが有効である。この２枚重ねの場合には、たとえば図１（ａ）（ｂ）に例示したように、単体としての合紙（１）を２枚重ねる形態としてもよいし、袋状または半袋状の合紙（２）の形態として２枚重ねとしてもよい。
【００１８】
このいずれの場合であっても、無機質基材（３）の艶消し塗装表面（３Ａ）に接触する合紙（１）（２）の表面側には、前記のとおりのＲａが０．３〜１．１の範囲の凹凸を設けておく。一方、２枚重ねした合紙（１）（２）の合わせ面、つまり合紙が相互に接する裏面側については、すべりやずれに起因するてかりの発生を抑えるためにも、合紙（２）の表面と無機質基材（３）の艶消し塗装表面（３Ａ）との間の滑り抵抗：ＲAよりも、重ね合わせた合紙（２）の相互接触面（裏面）での滑り抵抗：ＲBが小さいことが望ましい。つまり、ＲA＞ＲBであって、ＲA／ＲBの比率は１．３以上であることが好ましい。
【００１９】
このことは、合紙（１）（２）の相互接触面（裏面）はより滑りやすいことを意味している。
【００２０】
そして、２枚重ねした合紙（１）（２）の場合には、相互の接触面を滑りやすくし、相互に貼り付きにくくするために、裏面側でのＲａを０．４〜１．２の範囲とし、この裏面側Ｒａは、前記の表面側Ｒａよりも、その差として０．１以上大きいことが望ましい。これらの範囲外の場合には、てかりの防止というこの出願の発明の効果は得られにくい。かえって逆に、てかりが発生しやすくなることがある。また、破れやすくなることがある。
【００２１】
なお、合紙を重ねる場合、前記のとおり２枚とした理由は、３枚以上の重ね合わせでは、すべりやずれのコントロールが極めて困難になり、てかりの防止の効果の観点においても必要ないからである。もちろん、この出願の発明において「２枚」と規定する場合、一枚毎の合紙は、積層品やラミネート品として構成されていてもよい。
【００２２】
また、図１（ｂ）の場合の袋状、半袋状について説明すると、２枚重ねの合紙を、その全周縁において貼着した袋状であってもよく、あるいは周縁の一部を貼着した半袋状のものであってもよいことを意味している。
【００２３】
そこで以下に実施例を示し、さらに詳しく説明する。
【００２４】
もちろん、以下の例によって説明が限定されることはない。
【実施例１】
【００２５】
艶消し塗装表面を有するセメント系無機質基材の梱包に際し、一重または二重（２枚重ね）の樹脂フィルムからなる合紙を、塗装表面の間に介設し、塗装表面におけるてかりの防止効果等について評価した。
【００２６】
その結果を表１に、また比較例の結果を表２に示した。
【００２７】
なお、実施例１〜８、比較例１〜２においては、合紙の樹脂フィルムは、（株）廣積化工製、「ポリロン」（引張り強さ３０ＭＰａ、伸び３５０％）を、比較例３では、シンワ（株）製、「太閣ＦＯ」（引張り強さ１４４ＭＰａ、伸び１８４％）を用い、さらに比較例４では、「ＰＥＴ５００」を用いた。
【００２８】
てかり防止、破れ防止評価については、目視により、Ａ：優れている、Ｂ：良好である、Ｃ：不良である、とした。
【００２９】
【表１】
2005041546.tif 000003
【００３０】
【表２】
2005041546.tif 000004
【００３１】
以上詳しく説明したとおり、この出願の発明によって、外装材等の建材として有用な、表面に艶消し塗装が施された無機質基材を、その表面を対向させて梱包し搬送する場合において、積載による圧縮や、すべり、ずれに起因する塗装表面のてかりの発生を効果的に抑えることのできる梱包用合紙が提供される。
【００３２】
また、さらにこの出願の発明によれば、２枚重ねの合紙によって、合紙が破れにくくなるとともに、圧縮によるてかりとともに、すべり、ずれに起因するてかりの発生を抑えることができ、さらには合紙の取扱いや無機質基材の塗装表面間への介設も容易となる。
【図面の簡単な説明】
【００３３】
【図１】（ａ）（ｂ）は２枚重ねした形態の合紙について例示した断面概要図である。
【符号の説明】
【００３４】
１、２    合紙
３    無機質基材
３Ａ    艶消し塗装表面
【図１】
2005041546.tif 000005